СОПОЛИМЕРЫ ЭТИЛЕНА С НИЗКОЙ МОЛЕКУЛЯРНОЙ МАССОЙ, СПОСОБЫ ПОЛУЧЕНИЯ И ИХ ПРИМЕНЕНИЕ

1. Композиция, включающая один или более сополимеров этилена, где композиция имеет вязкость расплава от 1 до 30000 сП при 177°С, и где, по меньшей мере, один сополимер этилена имеет Rv от 0,3 до 0,99.
2. Композиция по п.1, в которой молекулярно-массовое распределение, Mw/Mn, одного или более сополимеров этилена составляет от 2 до 100.
3. Композиция по п.1, в которой средневесовая молекулярная масса одного или более сополимеров этилена составляет от 500 до 75000.
4. Композиция по п.1, в которой среднечисловая молекулярная масса одного или более сополимеров этилена составляет от 100 до 40000.
3
3
5. Композиция по п.1, в которой плотность одного или более сополимеров этилена составляет от 0,86 г/см до 0,96 г/см.
6. Композиция по п.1, в которой процент кристалличности одного или более сополимеров этилена составляет от 10 до 90%.
7. Композиция по п.1, в которой, по меньшей мере, один сополимер этилена содержит от 0,1 мас.% до 30 мас.%, по меньшей мере, одного сомономера.
8. Композиция по п.7, в которой сомономер выбран из группы, состоящей из пропилена, 1-бутена, 1-пентена, 1-гексена, 3-метил-1-пентена, 4-метил-1-пентена, 1-гептена, 1-октена, 1-нонена и 1-децена.
9. Композиция, включающая, по меньшей мере, один сополимер этилена с низкой молекулярной массой (LMW) и, по меньшей мере, один сополимер этилена с высокой молекулярной массой (HMW), и где композиция имеет вязкость расплава от 1 до 30000 сП при 177°С, и где сумма Rv сополимера с низкой молекулярной массой и сополимера с высокой молекулярной массой равна от 0,3 до 2.
10. Композиция по п.9, в которой, по меньшей мере, один сополимер этилена с низкой молекулярной массой (LMW) имеет молекулярно-массовое распределение, Mw/Mn, от 1 до 5, и, по меньшей мере, один сополимер этилена с высокой молекулярной массой (HMW) имеет молекулярно-массовое распределение, Mw/Mn, от 1 до 10.
11. Композиция по п.9, в которой, по меньшей мере, один сополимер этилена с низкой молекулярной массой (LMW) имеет средневесовую молекулярную массу от 100 до 5000 и, по меньшей мере, один сополимер этилена с высокой молекулярной массой (HMW) имеет средневесовую молекулярную массу от 10000 до 1000000.
12. Композиция по п.9, в которой, по меньшей мере, один сополимер этилена с высокой молекулярной массой (HMW) имеет средневесовую молекулярную массу от 10000 до 600000.
13. Композиция по п.9, в которой, по меньшей мере, один сополимер этилена с низкой молекулярной массой (LMW) имеет среднечисловую молекулярную массу от 100 до 1000, и, по меньшей мере, один сополимер этилена с высокой молекулярной массой (HMW) имеет среднечисловую молекулярную массу от 5000 до 50000.
14. Композиция по п.9, в которой, по меньшей мере, один сополимер этилена с высокой молекулярной массой (HMW) имеет среднечисловую молекулярную массу от 5000 до 300000.
15. Композиция по п.9, в которой, по меньшей мере, один сополимер этилена с низкой молекулярной массой (LMW) имеет Rv от 0,8 до 0,98, и, по меньшей мере, один сополимер этилена с высокой молекулярной массой (HMW) имеет Rv от 0,2 до 0,8.
16. Композиция по п.9, в которой отношение “Rv, по меньшей мере, одного сополимера этилена с низкой молекулярной массой (LMW)» к “Rv, по меньшей мере, одного сополимера этилена с высокой молекулярной массой (HMW)» составляет от 1:1 до 5:1.
17. Композиция по п.9, в которой, по меньшей мере, один сополимер этилена с низкой молекулярной массой (LMW) содержит от 0,2 до 20 мас.%, по меньшей мере, одного сомономера, и, по меньшей мере, один сополимер этилена с высокой молекулярной массой (HMW) содержит от 0,1 до 40 мас.%, по меньшей мере, одного сомономера.
18. Композиция по п.17, в которой как для сополимера LMW, так и для сополимера HMW каждый сомономер выбран из группы, состоящей из пропилена, 1-бутена, 1-пентена, 1-гексена, 3-метил-1-пентена, 4-метил-1-пентена, 1-гептена, 1-октена, 1-нонена и 1-децена.
19. Композиция по п.9, в которой, по меньшей мере, один сополимер этилена с низкой молекулярной массой (LMW) имеет меньший процент внедрения сомономера, чем, по меньшей мере, один сополимер этилена с высокой молекулярной массой (HMW).
20. Композиция по п.9, где композиция содержит менее чем или равна 10 мас.% сополимера этилена с высокой молекулярной массой (HMW) в расчете на общую массу композиции.
21. Изделие, содержащее, по меньшей мере, один компонент из композиции по п.1.
22. Изделие, содержащее, по меньшей мере, один компонент из композиции по п.9.
23. Композиция, включающая продукт взаимодействия композиции по п.9 и, по меньшей мере, одного ненасыщенного соединения, содержащего, по меньшей мере, один гетероатом.
24. Композиция по п.23, в которой, по меньшей мере, один сополимер этилена с низкой молекулярной массой и/или, по меньшей мере, один сополимер этилена с высокой молекулярной массой функционализирован, по меньшей мере, одним карбонилсодержащим соединением.
25. Композиция по п.24, в которой, по меньшей мере, одно карбонилсодержащее соединение выбрано из группы, состоящей из малеинового ангидрида, дибутилмалеата, дициклогексилмалеата, диизобутилмалеата, диоктадецилмалеата, N-фенилмалеимида, цитраконового ангидрида, тетрагидрофталевого ангидрида, броммалеинового ангидрида, хлормалеинового ангидрида, надикового ангидрида, метилнадикового ангидрида, алкенилянтарного ангидрида, малеиновой кислоты, фумаровой кислоты, диэтилфумарата, итаконовой кислоты, цитраконовой кислоты, кротоновой кислоты, их сложных эфиров, их имидов, их солей и их аддуктов Дильса-Альдера.
26. Композиция по п.23, в которой, по меньшей мере, один сополимер этилена с низкой молекулярной массой и/или, по меньшей мере, один сополимер этилена с высокой молекулярной массой функционализирован, по меньшей мере, одним соединением силана.
27. Композиция по п.26, в которой, по меньшей мере, одно соединение силана представлено формулой (I):
2
x
n
2n
y
3
CH=CR-(COO)(CH)SiR' (I),
в которой R представляет собой атом водорода или метильную группу; х и y равны 0 или 1, причем если х равен 1, то y равен 1; n представляет собой целое число от 1 до 12; и каждый R' независимо друг от друга представляет собой алкоксигруппу с от 1 до 12 атомами углерода, арилоксигруппу, аралкоксигруппу, ароматическую ацилоксигруппу, ароматическую или алифатическую силоксигруппу, алифатическую ацилоксигруппу с от 1 до 12 атомами углерода, аминогруппу или замещенную аминогруппу, или низшую алкильную группу, содержащую от 1 до 6 атомов углерода.
28. Композиция по п.27, в которой, по меньшей мере, одно соединение силана выбрано из группы, состоящей из винилтриалкоксисиланов, винилтриацилоксисиланов и винилтрихлорсиланов.
29. Композиция по п.23, в которой, по меньшей мере, одно ненасыщенное соединение, содержащее, по меньшей мере, один гетероатом, выбрано из группы, состоящей из метакриловой кислоты; акриловой кислоты; аддуктов Дильса-Альдера акриловой кислоты; метакрилатов; акрилатов; глицидилметакрилата; триалкоксисиланметакрилатов; акрилонитрила; 2-изопропенил-2-оксазолина; стирола; α-метилстирола; винилтолуола; дихлорстирола; N-винилпирролидона, винилацетата, метакрилоксипропилтриалкоксисиланов, метакрилоксиметилтриалкоксисиланов и винилхлорида.
30. Изделие, содержащее, по меньшей мере, один компонент, образованный из композиции по п.23.
31. Композиция, содержащая продукт взаимодействия композиции по п.1 и, по меньшей мере, одного ненасыщенного соединения, содержащего, по меньшей мере, один гетероатом, и где продукт взаимодействия содержит, по меньшей мере, один сополимер этилена, содержащий функциональную группу.
32. Композиция по п.31, в которой функциональная группа выбрана из группы, состоящей из галогена, гидроксила, ангидрида, аминогруппы, амидогруппы, группы карбоновой кислоты, группы сложного эфира, группы простого эфира, группы силана и нитрилогруппы.
33. Изделие, содержащее, по меньшей мере, один компонент из композиции по п.31.
34. Способ функционализации одного или более полимеров в композиции, где указанная композиция включает, по меньшей мере, один сополимер этилена с низкой молекулярной массой (LMW) и, по меньшей мере, один сополимер этилена с высокой молекулярной массой (HMW), где композиция имеет вязкость расплава от 1 до 30000 сП при 177°С, и где сумма Rv сополимера с низкой молекулярной массой и сополимера с высокой молекулярной массой равна от 0,3 до 2, и
где указанный способ включает взаимодействие, по меньшей мере, одного сополимера этилена с низкой молекулярной массой (LMW) и/или, по меньшей мере, одного сополимера с высокой молекулярной массой (HMW) с, по меньшей мере, одним агентом функционализации.
35. Способ по п.34, в котором, по меньшей мере, один агент функционализации представляет собой галоген или галогенсодержащее соединение.
36. Способ по п.34, в котором, по меньшей мере, один агент функционализации представляет собой эпоксидсодержащее соединение.
37. Способ по п.34, в котором, по меньшей мере, один агент функционализации представляет собой карбонилсодержащее соединение.
38. Способ по п.34, в котором, по меньшей мере, один агент функционализации представляет собой соединение силана.
39. Композиция по п.9, где композиция имеет общий процент кристалличности согласно следующему неравенству:
3
процент кристалличности >614·(плотность в г/см)-509,
где процент кристалличности представляет собой ((теплоту плавления в Дж/г)/(292 Дж/г для полиэтилена))·100, и где плотность является плотностью композиции.
40. Композиция по п.1, где композиция имеет общий процент кристалличности согласно следующему неравенству:
3
процент кристалличности >614·(плотность в г/см)-509,
где процент кристалличности представляет собой ((теплоту плавления в Дж/г)/(292 Дж/г для полиэтилена))·100, и где плотность является плотностью композиции.